(57)【特許請求の範囲】
【請求項１】
（ｉ）基板上に成膜された犠牲膜を加工して犠牲膜パターンを形成する段階、
（ｉｉ）犠牲膜パターン上に無機材料膜を形成する段階、
（ｉｉｉ）上記無機材料膜の一部にエッチング用の開口部を設け、該開口部を通じてエッチングにより犠牲膜パターンを除去し、犠牲膜パターンの形状を持つ空間を形成する段階
を含むマイクロ構造体の製造方法において、
上記（ｉ）段階である犠牲膜パターンを形成する段階は、
（Ａ）
（Ａ−１）一部又は全部のフェノール性水酸基が１，２−ナフトキノンジアジドスルホン酸ハライドによりエステル化されたクレゾールノボラック樹脂（ｉ）、又は該一部又は全部のフェノール性水酸基が１，２−ナフトキノンジアジドスルホン酸ハライドによりエステル化されたクレゾールノボラック樹脂とフェノール性水酸基がエステル化されていないクレゾールノボラック樹脂との混合物（ｉｉ）、
（Ａ−２）（Ａ−１）のノボラック樹脂（ｉ）又はノボラック樹脂混合物（ｉｉ）と１，２−ナフトキノンジアジドスルホン酸エステル化合物、
（Ａ−３）フェノール性水酸基がエステル化されていないクレゾールノボラック樹脂と１，２−ナフトキノンジアジドスルホン酸エステル化合物
のいずれかを含むと共に、酸触媒によりクレゾールノボラック樹脂間に架橋を形成しうる架橋剤を含む光パターン形成性犠牲膜形成用組成物を用い、２〜２０μｍの膜厚を持つ犠牲膜を成膜する工程、
（Ｂ）該光パターン形成性犠牲膜に第１の高エネルギー線によるパターン照射を行う工程、
（Ｃ）アルカリ性現像液による現像でポジ型の犠牲膜パターンを形成する工程、
（Ｄ）得られた該犠牲膜パターンに第２の高エネルギー線照射を行う操作及び該第２の高エネルギー線照射後に１００〜２２０℃で加熱する操作を含み、上記犠牲膜パターン中のクレゾールノボラック樹脂間に架橋を形成する工程
を含むことを特徴とするマイクロ構造体の製造方法。
【請求項２】
上記架橋剤はメラミン化合物であり、光パターン形成性犠牲膜形成用組成物の固形分総量中２〜３０質量％含有する光パターン形成性犠牲膜形成用組成物を用いる請求項１記載のマイクロ構造体の製造方法。
【請求項３】
上記メラミン化合物は、ヘキサメトキシメチロールメラミンの単量体を８０質量％以上含有するメラミン化合物である請求項２記載のマイクロ構造体の製造方法。
【請求項４】
上記光パターン形成性犠牲膜形成用組成物に用いるクレゾールノボラック樹脂、又は上記フェノール性水酸基がエステル化されたクレゾールノボラック樹脂の製造原料であるクレゾールノボラック樹脂が、パラクレゾールを４０モル％以上含有し、重量平均分子量が２，０００〜３０，０００でかつ樹脂溶融温度が１３０℃以上であるクレゾールノボラック樹脂である請求項１乃至３のいずれか１項記載のマイクロ構造体の製造方法。
【請求項５】
上記１，２−ナフトキノンジアジドスルホン酸ハライドにより一部又は全部のフェノール性水酸基がエステル化されたクレゾールノボラック樹脂は、該樹脂に含まれるフェノール性水酸基の１〜３０モル％が１，２−ナフトキノンジアジドスルホン酸ハライドでエステル化されたクレゾールノボラック樹脂である請求項１乃至４のいずれか１項記載のマイクロ構造体の製造方法。
【請求項６】
上記（Ａ−１）、（Ａ−２）又は（Ａ−３）成分の含有量は、光パターン形成性犠牲膜形成用組成物の固形分総量中４５〜９８質量％であり、かつ（Ａ−１）、（Ａ−２）又は（Ａ−３）成分中のエステル化されたクレゾールノボラック樹脂及びエステル化されていないクレゾールノボラック樹脂の合計量が６７質量％以上である請求項１乃至５のいずれか１項記載のマイクロ構造体の製造方法。
【請求項７】
上記第２の高エネルギー線は、波長が３５０ｎｍ以上の紫外線である請求項１乃至６のいずれか１項記載のマイクロ構造体の製造方法。
【請求項８】
上記光パターン形成性犠牲膜形成用組成物は、パターン形成を行った際、得られる犠牲膜パターンの側壁が順テーパーであり、かつ基板に対して８０°以上９０°未満の角度をなす犠牲膜パターンを与えるものである請求項１乃至７のいずれか１項記載のマイクロ構造体の製造方法。
【請求項９】
（Ａ−１）パラクレゾールを４０モル％以上含有し、重量平均分子量が２，０００〜３０，０００でかつ樹脂溶融温度が１３０℃以上であるクレゾールノボラック樹脂に含まれるフェノール性水酸基の１〜３０モル％が１，２−ナフトキノンジアジドスルホン酸ハライドによりエステル化されたクレゾールノボラック樹脂（ｉ）、又は該フェノール性水酸基が１，２−ナフトキノンジアジドスルホン酸ハライドによりエステル化されたクレゾールノボラック樹脂とパラクレゾールを４０モル％以上含有し、重量平均分子量が２，０００〜３０，０００でかつ樹脂溶融温度が１３０℃以上であるフェノール性水酸基がエステル化されていないクレゾールノボラック樹脂との混合物（ｉｉ）、
（Ａ−２）（Ａ−１）のノボラック樹脂（ｉ）又はノボラック樹脂混合物（ｉｉ）と１，２−ナフトキノンジアジドスルホン酸エステル化合物
のいずれかを含むと共に、酸触媒によりクレゾールノボラック樹脂間に架橋を形成しうる架橋剤を含む表面マイクロマシニング用光パターン形成性犠牲膜形成用組成物。
【請求項１０】
上記（Ａ−１）又は（Ａ−２）成分の含有量は、光パターン形成性犠牲膜形成用組成物の固形分総量中４５〜９８質量％であり、かつ（Ａ−１）又は（Ａ−２）成分中のエステル化されたクレゾールノボラック樹脂及びエステル化されていないクレゾールノボラック樹脂の合計量が６７質量％以上である請求項９記載の表面マイクロマシニング用光パターン形成性犠牲膜形成用組成物。
【請求項１１】
上記架橋剤はメラミン化合物であり、該メラミン化合物を組成物の固形分総量中２〜３０質量％含有する請求項９又は１０記載の表面マイクロマシニング用光パターン形成性犠牲膜形成用組成物。
【発明の詳細な説明】
【技術分野】
【０００１】
本発明は、基板上に形成された犠牲膜パターン（樹脂構造体）上に無機材料膜を成膜後、必要に応じて無機材料膜を所定の形状に加工し、更に、犠牲膜パターン（樹脂構造体）をエッチング除去する、いわゆる犠牲層エッチング法によって所望の空間を有する構造体を形成するマイクロ構造体の製造方法に関し、特に、いわゆるＭＥＭＳ（Ｍｉｃｒｏ  Ｅｌｅｃｔｒｏ−Ｍｅｃｈａｎｉｃａｌ  Ｓｙｓｔｅｍ）素子の製造方法に関する。また、本発明は、かかる方法に用いる光パターン形成性犠牲膜形成用組成物に関する。
【背景技術】
【０００２】
微細技術の進展に伴い、半導体素子以外にも、いわゆるＭＥＭＳ素子、及び、このようなＭＥＭＳ素子を組み込んだ小型機器が注目されている。ＭＥＭＳ素子は、シリコン基板、ガラス基板等の基板上に微細構造体として形成され、機械的駆動力を出力する駆動体と、駆動体を駆動する駆動機構と、駆動機構を制御する半導体集積回路等とを電気的に、更には機械的に結合させた素子である。
【０００３】
ＭＥＭＳ素子の基本的な特徴は、機械的構造として構成されている駆動体が素子の一部に組み込まれていることであって、駆動体の駆動は、電極間のクーロン引力などを応用して電気的に行われる。例えば、ＭＥＭＳ素子の一例として、駆動体の動きを光の反射や回折に利用して光変調素子として機能させる光学ＭＥＭＳ素子が開発されている。
【０００４】
ＭＥＭＳ素子の製造には、マイクロマシニング技術が用いられており、このようなマイクロマシニング技術は、大きく２種類に分類できる。
１つは、シリコンバルクエッチング（ｂｕｌｋ  ｅｔｃｈｉｎｇ）によるバルクマイクロマシニングである。この方法はシリコン自体を加工することによって３次元的な構造体を作製する技術であり、現在のマイクロマシニング技術の主流となっている。
もう１つは、表面マイクロマシニングである。この方法は、シリコン基板の表面側に互いに異なる材料からなる犠牲層及び薄膜を順に積層した後、最表面側の薄膜を所望の形状にパターニングし、犠牲層を選択的にエッチングすることにより、空洞部を有する構造体を作製する技術である。例えば、特許文献１には、このような方法を用いた圧力センサの製造方法が、特許文献２にはインクジェットプリントヘッドの製造方法が、更には特許文献３には中空層を有するＭＥＭＳ素子の製造方法が開示されている。
【先行技術文献】
【特許文献】
【０００５】
【特許文献１】特開平１１−３７８７５号公報
【特許文献２】特開２０００−２５５０７２号公報
【特許文献３】特開２００８−２１３０６１号公報
【特許文献４】特開２００９−２７１１０１号公報
【特許文献５】特開２００５−９１４９７号公報
【特許文献６】特開平５−２７４４６号公報
【発明の概要】
【発明が解決しようとする課題】
【０００６】
従来の表面マイクロマシニングでは、犠牲層の材料として、特許文献１は酸化ケイ素を、特許文献２ではポジ型のノボラックレジストを、特許文献３ではポリイミドを用いているが、ポリイミドを用いた場合には微細加工性が低下する、酸化ケイ素等の無機材料ではエッチング後に形成される空洞部のスペースの十分な確保が難しい、ポジ型のノボラックレジストを用いた場合には、微細構造の形成には有利であるが、熱耐性が低いため、構造体の材料となる無機材料膜の選択が大幅に制限される等の問題があり、歩留まりの低下が問題になった。一方、微細構造の形成が有利であり、かつ熱耐性が比較的高い材料として特許文献４のように、ネガ型の感光性組成物を用いた犠牲層エッチング法も提案されているが、ネガ型レジストを使用した場合、そのパターン形状は、本質的に逆テーパー形状となる性質を持つため、その樹脂上にシリコンやメタルを形成する場合、逆テーパー部分への完全な埋め込みが難しいことから精密な構造体の形成ができず、精密な空間形状を作ることは難しかった。
【０００７】
本発明は、上記問題に鑑み、ＭＥＭＳ素子製造の主要段階である犠牲層エッチング法において、高精度の微細構造の形成が可能であると共に、高温でのシリコン系材料やメタルの成膜に最適なパターン形状を有し、かつ、耐熱性の高い犠牲膜パターンを形成することができる、マイクロ構造体の製造方法及び光パターン形成性犠牲膜形成用組成物を提供することを目的とする。
【課題を解決するための手段】
【０００８】
表面マイクロマシニングにおいて製品の歩留まりの向上を行うためには、上述のように、犠牲膜エッチング法において、高精度の犠牲膜のパターン形成、適切なパターン形状及び耐熱性がポイントになる。本発明者らは、光パターン形成性犠牲膜形成用組成物として、まずは、高解像性が得られる材料を用いること、犠牲膜パターンの形状が逆テーパー状にならないものを選択し、これに熱耐性を与える工程の導入を試みたところ、下記の材料及びプロセスを用いることにより、目的の性能を持つ犠牲膜パターンを得ることができることを見出し、本発明をなすに至った。
【０００９】
即ち、本発明は下記マイクロ構造体の製造方法及び光パターン形成性犠牲膜形成用組成物を提供する。
請求項１：
（ｉ）基板上に成膜された犠牲膜を加工して犠牲膜パターンを形成する段階、
（ｉｉ）犠牲膜パターン上に無機材料膜を形成する段階、
（ｉｉｉ）上記無機材料膜の一部にエッチング用の開口部を設け、該開口部を通じてエッチングにより犠牲膜パターンを除去し、犠牲膜パターンの形状を持つ空間を形成する段階
を含むマイクロ構造体の製造方法において、
上記（ｉ）段階である犠牲膜パターンを形成する段階は、
（Ａ）
（Ａ−１）一部又は全部のフェノール性水酸基が１，２−ナフトキノンジアジドスルホン酸ハライドによりエステル化されたクレゾールノボラック樹脂（ｉ）、又は該一部又は全部のフェノール性水酸基が１，２−ナフトキノンジアジドスルホン酸ハライドによりエステル化されたクレゾールノボラック樹脂とフェノール性水酸基がエステル化されていないクレゾールノボラック樹脂との混合物（ｉｉ）、
（Ａ−２）（Ａ−１）のノボラック樹脂（ｉ）又はノボラック樹脂混合物（ｉｉ）と１，２−ナフトキノンジアジドスルホン酸エステル化合物、
（Ａ−３）フェノール性水酸基がエステル化されていないクレゾールノボラック樹脂と１，２−ナフトキノンジアジドスルホン酸エステル化合物
のいずれかを含むと共に、酸触媒によりクレゾールノボラック樹脂間に架橋を形成しうる架橋剤を含む光パターン形成性犠牲膜形成用組成物を用い、２〜２０μｍの膜厚を持つ犠牲膜を成膜する工程、
（Ｂ）該光パターン形成性犠牲膜に第１の高エネルギー線によるパターン照射を行う工程、
（Ｃ）アルカリ性現像液による現像でポジ型の犠牲膜パターンを形成する工程、
（Ｄ）得られた該犠牲膜パターンに第２の高エネルギー線照射を行う操作及び該第２の高エネルギー線照射後に１００〜２２０℃で加熱する操作を含み、上記犠牲膜パターン中のクレゾールノボラック樹脂間に架橋を形成する工程
を含むことを特徴とするマイクロ構造体の製造方法。
請求項２：
上記架橋剤はメラミン化合物であり、光パターン形成性犠牲膜形成用組成物の固形分総量中２〜３０質量％含有する光パターン形成性犠牲膜形成用組成物を用いる請求項１記載のマイクロ構造体の製造方法。
請求項３：
上記メラミン化合物は、ヘキサメトキシメチロールメラミンの単量体を８０質量％以上含有するメラミン化合物である請求項２記載のマイクロ構造体の製造方法。
請求項４：
上記光パターン形成性犠牲膜形成用組成物に用いるクレゾールノボラック樹脂、又は上記フェノール性水酸基がエステル化されたクレゾールノボラック樹脂の製造原料であるクレゾールノボラック樹脂が、パラクレゾールを４０モル％以上含有し、重量平均分子量が２，０００〜３０，０００でかつ樹脂溶融温度が１３０℃以上であるクレゾールノボラック樹脂である請求項１乃至３のいずれか１項記載のマイクロ構造体の製造方法。
請求項５：
上記１，２−ナフトキノンジアジドスルホン酸ハライドにより一部又は全部のフェノール性水酸基がエステル化されたクレゾールノボラック樹脂は、該樹脂に含まれるフェノール性水酸基の１〜３０モル％が１，２−ナフトキノンジアジドスルホン酸ハライドでエステル化されたクレゾールノボラック樹脂である請求項１乃至４のいずれか１項記載のマイクロ構造体の製造方法。
請求項６：
上記（Ａ−１）、（Ａ−２）又は（Ａ−３）成分の含有量は、光パターン形成性犠牲膜形成用組成物の固形分総量中４５〜９８質量％であり、かつ（Ａ−１）、（Ａ−２）又は（Ａ−３）成分中のエステル化されたクレゾールノボラック樹脂及びエステル化されていないクレゾールノボラック樹脂の合計量が６７質量％以上である請求項１乃至５のいずれか１項記載のマイクロ構造体の製造方法。
請求項７：
上記第２の高エネルギー線は、波長が３５０ｎｍ以上の紫外線である請求項１乃至６のいずれか１項記載のマイクロ構造体の製造方法。
請求項８：
上記光パターン形成性犠牲膜形成用組成物は、パターン形成を行った際、得られる犠牲膜パターンの側壁が順テーパーであり、かつ基板に対して８０°以上９０°未満の角度をなす犠牲膜パターンを与えるものである請求項１乃至７のいずれか１項記載のマイクロ構造体の製造方法。
請求項９：
（Ａ−１）パラクレゾールを４０モル％以上含有し、重量平均分子量が２，０００〜３０，０００でかつ樹脂溶融温度が１３０℃以上であるクレゾールノボラック樹脂に含まれるフェノール性水酸基の１〜３０モル％が１，２−ナフトキノンジアジドスルホン酸ハライドによりエステル化されたクレゾールノボラック樹脂（ｉ）、又は該フェノール性水酸基が１，２−ナフトキノンジアジドスルホン酸ハライドによりエステル化されたクレゾールノボラック樹脂とパラクレゾールを４０モル％以上含有し、重量平均分子量が２，０００〜３０，０００でかつ樹脂溶融温度が１３０℃以上であるフェノール性水酸基がエステル化されていないクレゾールノボラック樹脂との混合物（ｉｉ）、
（Ａ−２）（Ａ−１）のノボラック樹脂（ｉ）又はノボラック樹脂混合物（ｉｉ）と１，２−ナフトキノンジアジドスルホン酸エステル化合物
のいずれかを含むと共に、酸触媒によりクレゾールノボラック樹脂間に架橋を形成しうる架橋剤を含む表面マイクロマシニング用光パターン形成性犠牲膜形成用組成物。
請求項１０：
上記（Ａ−１）又は（Ａ−２）成分の含有量は、光パターン形成性犠牲膜形成用組成物の固形分総量中４５〜９８質量％であり、かつ（Ａ−１）又は（Ａ−２）成分中のエステル化されたクレゾールノボラック樹脂及びエステル化されていないクレゾールノボラック樹脂の合計量が６７質量％以上である請求項９記載の表面マイクロマシニング用光パターン形成性犠牲膜形成用組成物。
請求項１１：
上記架橋剤はメラミン化合物であり、該メラミン化合物を組成物の固形分総量中２〜３０質量％含有する請求項９又は１０記載の表面マイクロマシニング用光パターン形成性犠牲膜形成用組成物。
【００１０】
なお、本明細書において、マイクロ構造体とは、シリコン基板やガラス基板等の表面に各種の３次元構造物等が形成された構造体のことをいい、具体的には、例えば自動車に搭載される圧力センサやＤＭＤ（Ｄｉｇｉｔａｌ  Ｍｉｃｒｏｍｉｒｒｏｒ  Ｄｅｖｉｃｅ）等の各種デバイスを構成する部品等や、ＳＡＷフィルター（Ｓｕｒｆａｃｅ  Ａｃｏｕｓｔｉｃ  Ｗａｖｅ  Ｆｉｌｔｅｒ）、インクジェットプリンタのプリンタヘッド等が挙げられる。
【発明の効果】
【００１１】
本発明のマイクロ構造体の製造方法によれば、高精度な平面形状及び適切な側壁の形状を有し、かつ熱耐性に優れる犠牲膜パターンを得ることができる。
【図面の簡単な説明】
【００１２】
【図１】ポジ型レジストパターンの断面図である。
【発明を実施するための形態】
【００１３】
本発明は、表面マイクロマシニングによるＭＥＭＳ素子の製造に有利に使用しうるマイクロ構造体の製造方法に関する。
表面マイクロマシニングでは、空洞あるいは空間を形成する際、
（ｉ）基板上に成膜された犠牲膜を加工して犠牲膜パターンを形成する段階、
（ｉｉ）犠牲膜パターン上に無機材料膜を形成する段階、
（ｉｉｉ）上記無機材料膜の一部にエッチング用の開口部を設け、該開口部を通じてエッチングにより犠牲膜パターンを除去し、犠牲膜パターンの形状を持つ空間を形成する段階
を含む段階を経て目的とするマイクロ構造体を形成する。
【００１４】
表面マイクロマシニングでは、上記のように、上記（ｉｉ）段階で、無機材料膜を（ｉ）段階で形成した犠牲膜パターン上に形成してマイクロ構造体中の空洞あるいは空間の外壁構造を形成するが、この際、犠牲膜パターンが逆テーパー形状を持っていると無機材料の完全な充填が困難となり、空洞あるいは空間の外壁構造を精密に制御することができない。そこで、犠牲膜パターンは（ｉｉ）段階を行う際に順テーパーを持つ形状としておく必要がある。
【００１５】
特許文献２で用いられているノボラック樹脂−ナフトキノンジアジド系のポジ型レジスト組成物を用いた犠牲膜パターン形成は、ポジ型であることから、犠牲膜の底部の溶解速度が表面の溶解速度よりも遅く制御することが容易であり、望ましい形状を容易に得るためには優れた方法である。しかし、ポジ型レジスト膜は、一般に加熱によって形状の変化を起こし易く、特に１５０℃以上、場合によっては２００℃を超えるような条件を（ｉｉ）段階に用いる場合には、犠牲膜材料として選択できない。
【００１６】
本発明者らは、（ｉ）段階で、特定のポジ型の感光材料を用い、後述する工程から犠牲膜パターンを形成することで、（ｉｉ）段階での高温条件が適用可能な犠牲膜パターンを得ることができることを見出した。また、より微細かつ高精度なマイクロ構造体を製造する場合、犠牲膜パターンの側壁は垂直性が高いことが望ましいが、光感光材料膜を用いてパターン形成をするには、比較的膜厚の厚い２〜２０μｍの膜厚の感光性膜であっても、特定のものを選択することによって、図１に示されるパターン２の側壁角度αを８０°以上９０°未満という限定された側壁角度をもって基板１上に形成し、続く特定の処理によって、その側壁角度を８０°以上９０°未満に保持したまま、２００℃以上の耐熱性を有する犠牲膜パターンとすることに成功した。
【００１７】
以下、本発明における（ｉ）段階を詳述する。
上述のように、本発明の（ｉ）段階は、
（Ａ）
（Ａ−１）一部又は全部のフェノール性水酸基が１，２−ナフトキノンジアジドスルホン酸ハライドによりエステル化されたクレゾールノボラック樹脂（ｉ）、又は該一部又は全部のフェノール性水酸基が１，２−ナフトキノンジアジドスルホン酸ハライドによりエステル化されたクレゾールノボラック樹脂とフェノール性水酸基がエステル化されていないクレゾールノボラック樹脂とのノボラック樹脂混合物（ｉｉ）、
（Ａ−２）（Ａ−１）のノボラック樹脂（ｉ）又はノボラック樹脂混合物（ｉｉ）と１，２−ナフトキノンジアジドスルホン酸エステル化合物、
（Ａ−３）フェノール性水酸基がエステル化されていないクレゾールノボラック樹脂と１，２−ナフトキノンジアジドスルホン酸エステル化合物
のいずれかを含むと共に、酸触媒によりクレゾールノボラック樹脂間に架橋を形成しうる架橋剤を含む光パターン形成性犠牲膜形成用組成物を用い、２〜２０μｍの膜厚を持つ犠牲膜を成膜する工程、
（Ｂ）該光パターン形成性犠牲膜に第１の高エネルギー線によるパターン照射を行う工程、
（Ｃ）アルカリ性現像液による現像でポジ型の犠牲膜パターンを形成する工程、
（Ｄ）得られた該犠牲膜パターンに第２の高エネルギー線照射を行う操作及び該第２の高エネルギー線照射後に１００〜２２０℃で加熱する操作を含み、上記犠牲膜パターン中のクレゾールノボラック樹脂間に架橋を形成する工程
を含む。
【００１８】
（Ａ）の工程で用いられるナフトキノンジアジドスルホン酸エステル化合物とクレゾールノボラック樹脂及び酸触媒によりクレゾールノボラック樹脂間に架橋を形成しうる架橋剤を含む光パターン形成性犠牲膜形成用組成物としては、基本的には、公知のｉ線やｇ線によるリソグラフィーに用いるナフトキノンジアジドスルホン酸エステルを光活性構造として含むポジ型ノボラックレジスト組成物をいずれもベースとして用いることができ、それに上記架橋剤を添加して調製される。上記（ｉｉ）段階で無機材料膜を犠牲膜上に形成する際、犠牲膜パターンの側壁が逆テーパーであると高精度に制御された空間を作ることができなくなるが、ポジ型感光材料を用いることで、逆テーパー形状となることを避けることができる。
【００１９】
上記光パターン形成性犠牲膜形成用組成物のベースとして用いるポジ型ノボラックレジスト組成物は多数の公知例（例えば特許文献５や６）が知られており、主要成分は結合剤として用いられる樹脂としての、いわゆるクレゾールノボラック樹脂と、ナフトキノンジアジドスルホン酸エステルである。ナフトキノンジアジドスルホン酸エステルはクレゾールノボラック樹脂に一部あるいは全部がエステル結合で結合し、クレゾールノボラック樹脂とナフトキノンジアジドスルホン酸エステルが一体となったものでもよく、ナフトキノンジアジドスルホン酸エステル全部が結合されている場合には、クレゾールノボラック樹脂材料はナフトキノンジアジドエステル材料でもある。即ち、クレゾールノボラック樹脂及びナフトキノンジアジドスルホン酸エステルとしての材料の組み合わせは、
（Ａ−１）一部又は全部のフェノール性水酸基が１，２−ナフトキノンジアジドスルホン酸ハライド（なお、ハライドとしては、クロライド、ブロマイド等が挙げられる。）によりエステル化されたクレゾールノボラック樹脂（ｉ）、又は該一部又は全部のフェノール性水酸基が１，２−ナフトキノンジアジドスルホン酸ハライドによりエステル化されたクレゾールノボラック樹脂とフェノール性水酸基がエステル化されていないクレゾールノボラック樹脂との混合物（ｉｉ）、
（Ａ−２）（Ａ−１）のノボラック樹脂（ｉ）又はノボラック樹脂混合物（ｉｉ）と１，２−ナフトキノンジアジドスルホン酸エステル化合物、又は
（Ａ−３）フェノール性水酸基がエステル化されていないクレゾールノボラック樹脂と１，２−ナフトキノンジアジドスルホン酸エステル化合物
の場合がありうる。
【００２０】
上記（Ａ−１）、（Ａ−２）又は（Ａ−３）成分の含有量は、光パターン形成性犠牲膜形成用組成物の固形分総量中４５〜９８質量％、好ましくは７０〜９８質量％であり、かつ（Ａ−１）、（Ａ−２）又は（Ａ−３）成分中のエステル化されたクレゾールノボラック樹脂及びエステル化されていないクレゾールノボラック樹脂の合計量が６７質量％以上（６７〜１００質量％）であることが好ましい。また、（Ａ−２）成分、（Ａ−３）成分の場合は６７〜９９質量％、より好ましくは７５〜９９質量％が好ましい。なお、（Ａ−１）、（Ａ−２）、（Ａ−３）成分のうちでは（Ａ−１）成分を用いることが好ましい。
【００２１】
上記光パターン形成性犠牲膜形成用組成物は、高解像性と架橋形成工程における形状変化が僅かであるという性質を同時に与えるものであることが必要であることから、上記で用いられるクレゾールノボラック樹脂は、ゲルパーミエーションクロマトグラフィー（ＧＰＣ）によるポリスチレン換算重量平均分子量（Ｍｗ）が２，０００〜３０，０００であり、好ましくは３，０００〜２０，０００である。また、このクレゾールノボラック樹脂は、該クレゾールノボラック樹脂の原料となるクレゾール原料のうち、パラクレゾールを４０モル％以上含有する樹脂であり、より好ましくは４５モル％以上含有する樹脂である。なお、ここで用いる樹脂は単一種類のものを用いてもよく、また、異なる種類のものを混合して使用してもよい。
【００２２】
上記クレゾールノボラック樹脂において、樹脂の重量平均分子量が２，０００より低い場合、次工程である、犠牲膜パターン中の樹脂に架橋を形成する工程での、光・熱処理操作中に、一部低分子成分の揮発によるパターン変形を生じる危険性がある。また、３０，０００を超える場合、リソグラフィー工程において、高精度なパターン形状が確保できない危険性がある。
【００２３】
上記クレゾール原料のうちのパラクレゾールの含有量は、現像液に対する溶解性に影響を与え、得られるパターン形状を支配する因子の一つとなる。この量が４０モル％より少ない場合、ポジ型の未露光部の現像液に対する耐性が不十分となり、リソグラフィーによるパターン形成工程中の現像工程で、膜厚を維持できないことがある。また、この樹脂のアルカリ現像液に対する溶解性調節のため、樹脂のフェノール基の一部をメチルカルボキシル基のようなエステル基でエステル化することも可能である。
【００２４】
一方、後述の犠牲膜パターン中の樹脂に架橋を形成させるための加熱操作を行う際、このクレゾール樹脂の溶融温度が１３０℃以上のものとすることが好ましく、より好ましくは１３５℃以上のものである。溶融温度が低い場合、熱処理操作において、樹脂パターンの熱変形の原因となる可能性がある。そこで、このクレゾール樹脂には、樹脂溶融温度調節のため、一部にキシレノールやトリメチルフェノール構造を含有することも可能である。
【００２５】
光パターン形成性犠牲膜形成用組成物のもう一つの成分であるナフトキノンジアジドスルホン酸エステルは、１，２，３−トリヒドロキシベンゾフェノンのような複数のフェノール性水酸基を持つ化合物に１，２−ナフトキノンアジド−５−スルホン酸塩化物のようなナフトキノンアジドスルホン酸塩化物を用いてエステル結合させた比較的低分子性のものでもよく、クレゾールノボラック樹脂にエステル結合させて使用してもよい。これらはすでに多数の化合物が知られており（例えば特許文献５，６）、基本的にはいずれも用いることができる。しかし、上記犠牲膜パターンの側壁の角度は、８０°以上９０°未満とすることで、より微細かつ高精度なマイクロ構造体を形成することができるが、この形状を２〜２０μｍの膜厚を持つ光パターン形成性犠牲膜から加工するためには、上述のクレゾールノボラック材料の最適化に加え、上記クレゾールノボラック樹脂のフェノール性水酸基がナフトキノンジアジドスルホン酸でエステル化されたものを用いると上記形状を得易くなる。
【００２６】
低分子のナフトキノンジアジドスルホン酸エステルのみを用いる場合には、特に分子量１，５００以下の１，２−ナフトキノンジアジドスルホン酸エステル化合物を用いることが好ましい。低分子ナフトキノンジアジドスルホン酸エステル化合物の配合量は、（Ａ−２）又は（Ａ−３）成分中１〜３３質量％、特に１〜２５質量％が好ましい。
【００２７】
上記低分子のナフトキノンジアジドスルホン酸エステル化合物の好ましい具体例としては、２，３，４−トリヒドロキシベンゾフェノンのナフトキノンジアジドスルホン酸エステル、２，３，４，４’−テトラヒドロキシベンゾフェノンのナフトキノンジアジドスルホン酸エステル、２，２’，４，４’−テトラヒドロキシベンゾフェノンのナフトキノンジアジドスルホン酸エステル等を挙げることができるが、これに限定されない。
【００２８】
一方、クレゾールノボラック樹脂にナフトキノンジアジドスルホン酸をエステル結合させて用いる場合には、樹脂中、全フェノール性水酸基のうちの、１〜３０モル％、より好ましくは２〜２５モル％が１，２−ナフトキノンジアジドスルホン酸でエステル化されたものを用いると、より容易に、上記の８０°以上９０°未満の側壁を持った形状を得ることができる。このエステル化が１モル％よりも低いと、クレゾールノボラック樹脂自体の現像液に対する耐性が下がり、エステル結合させる効果が失われることがある。また、３０モル％よりもエステル化率が高い場合には、パターン側壁角度がその樹脂透明性の低下により、８０°以上を保持することが難しくなる。また、上述のような光透過性の問題を生じない範囲であれば、ナフトキノンジアジドスルホン酸をエステル結合させた樹脂と比較的低分子のナフトキノンジアジドスルホン酸エステルを併用してもよい。
【００２９】
なお、（Ａ−１）、（Ａ−２）又は（Ａ−３）成分の配合量は、犠牲膜形成用組成物の固形分総量中４５〜９８質量％、より好ましくは７０質量％以上９８質量％未満である。
【００３０】
本発明のマイクロ構造体の製造方法に用いる光パターン形成性犠牲膜形成用組成物は、常用されるクレゾールノボラック−ナフトキノンジアジド系レジスト組成物に対し、更に酸触媒でクレゾールノボラック樹脂間に架橋を形成することができる架橋剤が添加される。この架橋剤は、化学増幅ネガ型レジスト組成物で用いるアルカリ可溶性樹脂を架橋してネガ化するための架橋剤をいずれも使用することができ、例えばメラミン類、アルコキシメチルウレア類、アルコキシメチルグリコールウリル類等を挙げることができる。この架橋剤は、犠牲膜パターンが形成された後、第２の光照射によってナフトキノンジアジドスルホン酸エステル、あるいは別途添加された酸発生剤より発生した酸によって活性化され、クレゾールノボラック樹脂のフェノール性水酸基あるいは芳香環に求電子的に反応して架橋を形成することで、樹脂を高分子量化し、熱耐性を向上させるものである。
【００３１】
なお、上記酸発生剤としては、後述するものを挙げることができ、その配合量は犠牲膜形成用組成物の固形分総量中０〜１５質量％、配合する場合は０．１〜１５質量％、好ましくは０．２〜１０質量％、更に好ましくは０．３〜７質量％である。
【００３２】
光照射によってクレゾールノボラック樹脂より発生するラジカルによる樹脂の多量化や、ナフトキノンジアジドの熱反応によって樹脂間に架橋を形成できることは知られているが、本発明の目的である上記（ｉｉ）段階における耐熱条件を有意に上げるためには、上記架橋剤による架橋形成が効果が高く、よって、形状変化を強く抑制するためには必須である。
【００３３】
上記光パターン形成性犠牲膜形成用組成物に対する上記架橋剤の添加量は、犠牲膜形成用組成物の固形分総量中２〜３０質量％、より好ましくは３〜２５質量％である。
【００３４】
効果が高く、好ましい架橋剤としては、メラミン化合物が選ばれる。更にこのメラミン化合物は、ヘキサメトキシメチロールメラミンの単量体及びその縮合物からなることが好ましく、その単量体成分の質量が、全メラミン化合物中８０質量％以上、より好ましくは８５質量％以上である。ヘキサメトキシメチロールメラミンの単量体を８０質量％以上とすることで、形成された樹脂構造体の高い耐熱性が容易に確保され、（ｉｉ）段階において２００℃を超える条件を用いることも可能になる。
なお、メラミン化合物の添加量が２質量％未満の場合には十分な添加効果が得られず、３０質量％を超える場合は、そのリソグラフィー工程の現像工程中に未露光部の現像液耐性が十分ではなくなることがある。
【００３５】
上記光パターン形成性犠牲膜形成用組成物には、上記主要成分の他、その他の公知の添加剤を加えることができる。
例えば、感度を調整する目的や、パターン側壁角度を調整する目的で、波長３５０〜４５０ｎｍに有効な色素や上記以外の光酸発生剤を添加することができる。この場合の添加量は、通常組成物に含有される固形分総量中０〜１０質量％、特に添加する場合は０．１〜５質量％である。色素としては、１，２，３−トリヒドロキシベンゾフェノンのようなベンゾフェノン類、クルクミン、２−フェニル−アゾ−４−メチルフェノールのようなアゾ色素類が挙げられる。なお、犠牲膜パターンの側壁の角度が８０°未満のものが望まれる場合にも、上記色素あるいはナフトキノンジアジドスルホン酸エステル量を調整することで、期待する角度を持つ犠牲膜パターンを得ることができる。
【００３６】
本発明のパターン形成材料には、更に必要に応じて、塗布性を改良するために、ノニオン系、フッ素系、シリコーン系等の界面活性剤を添加することができる。界面活性剤の添加量は、一般に、犠牲膜形成用組成物の固形分総量中０〜０．５質量％、配合する場合は０．０１〜０．５質量％、特に０．０１〜０．３質量％が好ましい。
【００３７】
また、必須ではないが、上記架橋剤の架橋形成反応を促進するため、補助的にナフトキノンジアジドスルホン酸エステル以外の光酸発生剤を加えてもよい。光酸発生剤は化学増幅型レジスト組成物に一般的に用いられるものをいずれも使用することができるが、このケースで有利に用いられるものの具体例として、４−メトキシ−α−（ｐ−トルエンスルホニルオキシイミノ）−フェニルアセトニトリル、α−（４−トルエンスルホニルオキシイミノ）−３−チエニルアセトニトリル等のオキシムスルホネート類、あるいは１，８−ナフタルイミド−１０−カンファースルホネート、１，８−ナフタルイミド−１０−ｐ−トルエンスルホネート、５−ノルボルネン−２，３−ジカルボキシイミド−イル−ｎ−ブチルスルホネート等のイミド−イル−スルホネート誘導体が挙げられる。
【００３８】
上記光パターン形成性犠牲膜形成用組成物は、上述の固形分の他、固形分を溶解し、成膜することができる溶剤を含有する。溶剤の含有率は、一般に、本発明組成物全体の５０〜９０質量％である。溶剤としては、公知のレジスト用溶剤をいずれも使用することができるが、例えば、エチレングリコールモノアルキルエーテル及びそのアセテート類、プロピレングリコールモノアルキルエーテル及びそのアセテート類、ジエチレングリコールモノもしくはジアルキルエーテル類、乳酸アルキルエステル類、アルコキシプロピオン酸アルキルエステル類、メチルイソブチルケトン、シクロヘキサノン等のケトン類、酢酸ブチル等の酢酸エステル類などが挙げられる。これらの溶剤は、単独で又は２種以上を混合して用いることができる。
【００３９】
本発明に用いる光パターン形成性犠牲膜は、上述した光パターン形成性犠牲膜形成用組成物を用いて成膜する。成膜法は多数が公知であり、特に限定されないが、通常、目的の基板上に当該のポジ型フォトレジスト組成物を含有する溶液をスピンコート法や印刷法等の公知の方法をいずれも適用し得る。更に、この塗布成膜をした後、ホットプレートやオーブンを用いて、８０〜１３０℃程度の温度で熱処理することで、マイクロ構造体の空洞や空間に必要な膜厚である２〜２０μｍの光パターン形成性犠牲膜を形成する。
【００４０】
（Ｂ）の工程である、光パターン形成性犠牲膜に第１の高エネルギー線によるパターン照射を行う工程は、上記（Ａ）の工程で得られた光パターン形成性犠牲膜の不要な部分を次工程の現像で溶解除去されるように溶解性変化をさせる工程である。第１の高エネルギー線によるパターン照射に用いる高エネルギー線は、ナフトキノンジアジドスルホン酸エステルが感度を持つものであれば特に限定されないが、好ましくは３５０〜４５０ｎｍの紫外線が用いられる。また、最適な照射量は用いる光パターン形成性犠牲膜に依存して決まるため、特許文献５や６に開示されているように、予めパターン形成に必要な最適な露光量を求め、得られたものをパターン照射に用いる。
【００４１】
（Ｃ）の工程である、アルカリ性現像液による現像でポジ型の犠牲膜パターンを形成する工程は、水性アルカリ性現像液を用い、上記（Ｂ）の工程で高エネルギー線が照射された部分を溶解除去する工程である。水性アルカリ性現像液としては、例えば、１．０〜３．５質量％、好ましくは１．３〜３．０質量％のテトラメチルアンモニウムヒドロキシド（ＴＭＡＨ）水溶液を用い、現像処理を行って、紫外線を照射した部分の樹脂膜を溶解除去することで、目的とする犠牲膜パターンを得る。
【００４２】
本発明において、（ｉｉ）段階における高温の条件も使用できるよう、犠牲膜パターンに熱耐性を与える工程が、（Ｄ）の工程である、犠牲膜パターンに第２の高エネルギー線照射を行う操作と該第２の高エネルギー線の照射後の加熱操作を含み、上記犠牲膜パターン中のクレゾールノボラック樹脂間に架橋を形成する工程である。
【００４３】
上記第２の高エネルギー線の照射は、架橋剤の反応を触媒する酸の発生に利用される。第１の高エネルギー線によって露光されていない部分である犠牲膜パターン中のナフトキノンジアジドスルホン酸エステル、及び別途酸発生剤を添加した場合には酸発生剤から、第２の高エネルギー線の照射によって酸が発生する。この酸によってメラミン等の架橋剤が持つ複数の活性化部位にカチオンが発生し、クレゾールノボラック樹脂の水酸基あるいは芳香環に求電子置換反応を起こすことで、クレゾールノボラック樹脂間に架橋が形成される。
【００４４】
この工程における第２の高エネルギー線照射は、基板全体に対して一括の照射によって行うことができ、従って、単色光を用いてもよいし、単色光でない光源を用いてもよい。この第２の高エネルギー線の照射に用いる光源は波長３５０〜４５０ｎｍの紫外光を含むものや、その波長域の単色光、あるいは電子線等を用いることが好ましい。ここでの照射量は、第１の高エネルギー線の照射に用いたエネルギー量の好ましくは０．５〜２０倍、より好ましくは１〜１５倍のエネルギー量の照射を行う。
【００４５】
更に、第２の高エネルギー線の照射後、架橋反応を促進するために、１００〜２２０℃の温度で熱処理を行う。高エネルギー線照射後の加熱工程では、ホットプレートやオーブンのような装置による加熱が通常用いられるが、特段制約はない。また、この温度は、１段でもよいし、多段の加温を行ってもよく、例えば１６０℃以上の加熱を行う場合には、１６０℃未満の温度で加熱を行った後、１６０℃以上の加熱を行うと、パターン形状の変形をより強く抑制することができる。
【００４６】
この架橋剤を用いた架橋形成を行うと、高効率に架橋が導入されるため、より容易に高い耐熱性が確保でき、上記（Ｃ）の工程で得られた構造体の側壁角度が９０°未満でかつ８０°以上である犠牲膜パターンの形状を、例えば２００℃の熱に暴露した場合にも形状変化が抑制された犠牲膜パターンを容易に得ることができる。
【００４７】
上記のようにして犠牲膜パターンを形成した後、犠牲膜パターン上に無機材料膜を被覆、形成する。無機材料膜としてはアモルファスシリコン膜やシリコン酸化膜等が挙げられる。また、無機材料膜を形成する方法としては、いわゆるスパッタ法のようなＰＶＤ法や、ＣＶＤ法等を採用することができる。特に、アモルファスシリコンＣＶＤは、容易に均一な無機材料膜を得ることができる好ましい方法であるが、この方法を採用した場合には基板表面の温度が２００℃以上に上昇し易く、本発明が有利に採用される。また、上記無機材料膜の厚さは、目的とする装置にもよるが、０．１〜２μｍ、より一般的には０．３〜１μｍ程度の範囲が好ましく用いられる。
【００４８】
なお、通常、上述の方法によって高い精度で形状が維持された犠牲膜パターン上に成膜された無機材料膜は、更に目的に応じて追加の加工や成形が行われるが、特許文献１〜４にもあるように、この段階で、上記無機材料膜の一部には犠牲膜パターンをエッチング除去するための開口部が設けられる。なお、開口部の形成に用いる方法は、目的とする装置の機能や形状によって好ましい方法を用いればよく、フォトレジスト組成物を用いたリソグラフィー方法による開口部形成や、ＣＭＰによる天井面の剥離等の公知の方法を用いることができる。
そして、この開口部を通じて犠牲膜パターンがエッチング除去されることで、犠牲膜パターンの形状を持つ空間が完成する。
【００４９】
上述した犠牲膜パターン材料は、クレゾールノボラック樹脂系のものであるため、特に公知のクレゾールノボラック樹脂によるネガ型レジスト組成物の除去に用いるようなウエットあるいはドライのエッチング方法を用いることで、容易に除去することが可能であり、特に、酸素プラズマアッシングのような簡単でかつ無機膜等に影響を与えない方法で容易に除去することができる。
【実施例】
【００５０】
以下、合成例、実施例及び比較例を示して本発明を具体的に説明するが、本発明は下記実施例等に制限されるものではない。なお、重量平均分子量（Ｍｗ）はＧＰＣによるポリスチレン換算重量平均分子量を示す。
【００５１】
［感光性樹脂合成例１］
撹拌機、窒素置換装置及び温度計を具備したフラスコ中に、ｐ−クレゾール５０モル％、ｍ−クレゾール５０モル％でその樹脂溶融温度が１４５℃である重量平均分子量４，５００のクレゾールノボラック樹脂１２０ｇ、１，２−ナフトキノン−２−ジアジド−５−スルホニルクロライド２１．５ｇ（樹脂のフェノール性水酸基に対して８モル％）、及び１，４−ジオキサン５００ｇを仕込み、均一になるまで混合した。得られた溶液に、室温で、トリエチルアミン８．５ｇを滴下して添加した。添加終了後、１０時間撹拌を続け、その後、反応溶液を大量の０．１Ｎ塩酸水溶液中に投入して、析出した樹脂を回収した。回収した樹脂を減圧乾燥機で乾燥して、目的とする感光性樹脂である、部分的に１，２−ナフトキノン−２−ジアジド−５−スルホニルエステル化されたノボラック樹脂（エステル化率：平均８モル％、重量平均分子量：４，７５０）（１）１１５ｇを得た。
なお、エステル化率は、ノボラック樹脂のフェノール性水酸基１個当たりの分子量をＯＨ当量と定義し、ここに導入する１，２−ナフトキノンジアジドスルホニル基の割合を仕込み時のモル数で考えた時の割合とした（以下、同様）。
【００５２】
［感光性樹脂合成例２］
感光性樹脂合成例１の方法に従い、ｐ−クレゾール５５モル％、ｍ−クレゾール４５モル％でその樹脂溶融温度が１４９℃である重量平均分子量１６，０００のクレゾールノボラック樹脂１２０ｇと１，２−ナフトキノン−２−ジアジド−５−スルホニルクロライド１６．１ｇ（樹脂のフェノール性水酸基に対して６モル％）からエステル化率平均６モル％で、重量平均分子量１６，２００の部分エステル化されたノボラック樹脂を得た。
【００５３】
［感光性樹脂合成例３］
感光性樹脂合成例１の方法に従い、ｐ−クレゾール４５モル％、ｍ−クレゾール５５モル％でその樹脂溶融温度が１４３℃である重量平均分子量６，０００のクレゾールノボラック樹脂１２０ｇと１，２−ナフトキノン−２−ジアジド−５−スルホニルクロライド３２．２ｇ（樹脂のフェノール性水酸基に対して１２モル％）からエステル化率平均１２モル％で、重量平均分子量６，３００の部分エステル化されたノボラック樹脂を得た。
【００５４】
［実施例１］
〈光パターン形成性犠牲膜形成用組成物の製造〉
感光性樹脂合成例１で得られたクレゾールノボラック樹脂３５ｇ、単量体濃度が９７質量％であるヘキサメトキシメチロールメラミン３ｇ及び１，２，３−トリヒドロキシベンゾフェノンの３つの水酸基が１，２−ナフトキノンアジド−５−スルホン酸とエステル結合を形成したナフトキノンジアジドスルホン酸エステル（ＮＴ−３００Ｐ、東洋合成工業（株）製）０．７ｇ、フッ素シリコーン系界面活性剤であるＸ−７０−０９３（商品名、信越化学工業（株）製）０．０１ｇを、乳酸エチル６０ｇに溶解した。この溶液を孔径０．２μｍのフィルターで濾過して、目的とするパターン形成用組成物（１）を得た。
【００５５】
〈光パターン形成性犠牲膜の成膜とパターンの形成〉
上記で得られた光パターン形成性犠牲膜形成用組成物をシリコンウエハー上にスピンコートし、その後、ホットプレート上で１００℃，１２０秒間プリベークして、膜厚３μｍの皮膜を形成した。これをｉ線ステッパーＮＳＲ−１７５５ｉ７Ａ（商品名、（株）ニコン製）で露光し、２．３８質量％のテトラメチルアンモニウムヒドロキシド水溶液で９０秒間現像し、その後、純水で３０秒間リンスし、スピンドライした。このときの露光量は、４００ｍＪ／ｃｍ2で１．０μｍのストライプパターンを形成することができた。また、上記と同様の方法で１０μｍのストライプパターンを形成した。また、このときの樹脂皮膜膜厚は２．７μｍであった。更に、このときのストライプパターンの側壁角度は１．０μｍ、１０μｍ共に８７°であった。なお、側壁角度は電界放出型電子顕微鏡Ｓ−４７００（商品名、（株）日立ハイテクノロジーズ製）を用いて測定した（以下、同様）。
【００５６】
これらのウエハーに対し、再度、ｉ線ステッパーにて４００ｍＪ／ｃｍ2及び２，０００ｍＪ／ｃｍ2の２条件の露光を加えた後、オーブンで１５０℃，３０分間、更に２００℃，３０分間の合計１時間の熱処理を加え、表面マイクロマシニング用ウエハーを作製した。
このとき、４００ｍＪ／ｃｍ2の露光量でｉ線露光したウエハーの１．０μｍストライプパターン側壁角度は８５°、１０μｍストライプパターンの側壁角度は８３°であった。一方、露光量２，０００ｍＪ／ｃｍ2の場合には、１．０μｍストライプパターンの側壁角度が８７°、１０μｍストライプパターンの側壁角度が８６°であった。
【００５７】
これを、プラズマＣＶＤによる無機膜の形成を想定し、２５０℃，３０分間熱処理し、その膜厚を光学的膜厚測定装置により測定したところ、２．７μｍを維持し、かつ、そのパターン側壁角度の変動も生じなかった。
【００５８】
この熱処理を終えたパターンを有するウエハー上に、アモルファスシリコンを成膜するため、プラズマＣＶＤ装置（ＰＤ−２２０／サムコ（株）製）にて、上記で作製したストライプパターンを持つ基板上に０．４μｍの膜厚のアモルファスシリコン膜を、２５０℃，３０分間の熱処理によって形成した。この膜は、パターン側壁部分に欠陥もなく、良好に成膜できた。
【００５９】
更に、上記犠牲膜パターン上のアモルファスシリコン膜の上に一般的なクレゾールノボラック樹脂を利用したｉ線露光用ポジ型レジストＳＩＰＲ−９７４０（信越化学工業（株）製）を膜厚２μｍでコートし、パターン形成を行い、次いで、このフォトレジストパターンをマスクとしてＳＦ6によるフッ素系プラズマエッチングにより、アモルファスシリコンの一部に上記犠牲膜パターンにつながる開口部を設けた。その後、アセトンで上記ＳＩＰＲ−９７４０によるパターンを溶解除去した。次いで、ＲＦプラズマ法による酸素プラズマにより１０分間アッシングを行ったところ、上述のような２５０℃の熱処理を加えた樹脂皮膜であっても容易に剥離できた。
【００６０】
この結果より、本発明の方法により形成された犠牲膜パターンは、無機膜等の犠牲層エッチング法による表面マイクロマシニングに好適な特性を有していることが確認された。
【００６１】
［実施例２，３］
実施例１の方法に準じ、表１に示すパターン形成用組成物を作製した。更に、それぞれの組成物より光パターン形成性犠牲膜を成膜し、それぞれの膜にｇ線ステッパーＮＳＲ−１５０５ｇ２Ａ（（株）ニコン製）を用い、それぞれ露光量２，０００ｍＪ／ｃｍ2及び７００ｍＪ／ｃｍ2で実施例１と同様のパターン露光を行った。また、現像後の第２の露光工程には、やはりｇ線ステッパーを使用し、それぞれ２，０００ｍＪ／ｃｍ2を照射した。
照射後オーブンで１８０℃，３時間熱処理を加え、目的とする耐熱性樹脂構造体を基板上に形成した。更にその耐熱性を調べるため、２５０℃，３０分間熱処理を行い、その後のパターン側壁角度を測定した。結果を表２に示す。
【００６２】
【表１】
0005630374.tif 000002
ＨＭＭＭ：ヘキサメトキシメチロールメラミン（純度９７質量％）
Ｘ−７０：フッ素シリコーン系界面活性剤（Ｘ−７０−０９３、信越化学工業（株）製）
ＮＴ    ：ナフトキノンジアジドスルホン酸エステル（ＮＴ−３００Ｐ、東洋合成工業（
株）製）
ＰＧＭＥＡ：プロピレングリコールモノメチルエーテルアセテート（協和発酵社製）
【００６３】
【表２】
0005630374.tif 000003
【００６４】
上記の結果、実施例２及び３も実施例１と同様、好ましい現像後側壁角度を持つと共に、加熱処理によっても側壁角度がほとんど変化せず、無機膜等の犠牲層エッチング法による表面マイクロマシニングに好適な特性を有していることが確認された。
【００６５】
［比較例１］
実施例１にて得られたパターン形成用組成物（１）を用いて、実施例１と同一の方法で、ｉ線ステッパーを用いて１．０μｍ及び１０μｍのストライプパターンをシリコン基板上に形成した。
このパターンに直接２５０℃，３０分間の熱処理を加え、そのパターンの側壁角度を測定したところ、１．０μｍ、１０μｍのパターン共にその角度が４０°以下となっており、かつ膜厚も２．３μｍまで減少しており、表面マイクロマシニング工程用としては不適であった。
【００６６】
［比較例２］
実施例１にて得られたパターン形成用組成物（１）を用いて、実施例１と同一の方法で、ｉ線ステッパーを用いて１．０μｍ及び１０μｍのストライプパターンをシリコン基板上に形成した。
このパターンに４，０００ｍＪ／ｃｍ2のｉ線ステッパーによる照射のみを加え、その後、２５０℃，３０分間の熱処理を加え、そのパターンの側壁角度を測定したところ、１．０μｍ、１０μｍのパターン共にその角度が６０°以下となっており、かつ膜厚も２．４μｍまで減少しており、表面マイクロマシニング工程用としては不適であった。
【００６７】
［比較例３］
実施例１にて得られたパターン形成用組成物（１）を用いて、実施例１と同一の方法で、ｉ線ステッパーを用いて１．０μｍ及び１０μｍのストライプパターンをシリコン基板上に形成した。
このパターンに紫外線の照射を加えることなく、オーブンで１５０℃，３０分間及び２００℃，３０分間の合計１時間の熱処理を加えた。
この処理により、すでにこの熱処理工程中にそのパターン側壁角度は６０°以下となっており、表面マイクロマシニング工程用としては不適であった。
【００６８】
［比較例４］
ｐ−クレゾール５０モル％、ｍ−クレゾール５０モル％でその樹脂溶融温度が１４５℃である重量平均分子量４，５００のクレゾールノボラック樹脂１００質量部、その単量体純度が９７質量％であるヘキサメトキシメチロールメラミン２５質量部、光酸発生剤として１，８−ナフタルイミド−１０−カンファースルホネート２質量部、界面活性剤としてＸ−７０−０９３（信越化学工業（株）製）０．１質量部、溶剤としてプロピレングリコールモノメチルエーテルアセテート１８０質量部を加え、溶解させた後、０．２μｍのフィルターで濾過し、目的とするネガ型レジスト組成物を得た。このネガ型レジスト組成物を基板上にスピンコート後、ホットプレート上で１００℃，２分間ベークして、厚さ３μｍの樹脂薄膜を形成した。
【００６９】
このネガ型レジスト膜に、ｉ線ステッパーにより、１．０μｍ、１０μｍのストライプを有するマスクを通して、５００ｍＪ／ｃｍ2の照射を行い、その後、１２０℃，２分間露光後、加熱処理を行い、２．３８質量％のテトラメチルアンモニウムヒドロキシド水溶液で２分間現像することで、目的とするストライプパターンを得た。
このパターンの側壁を観察したところ、現像後で、１．０μｍストライプで１０３°、１０μｍストライプで１０１°となった。この皮膜に更にｉ線で２，０００ｍＪ／ｃｍ2の紫外光を照射した後、１５０℃，３０分間、２００℃，３０分間の合計１時間のオーブンによる熱処理を加えた。
その結果、１．０μｍ、１０μｍのストライプパターンの側壁角度は１．０μｍが１０５°、１０μｍが１１０°となり、逆テーパー状であった。
【００７０】
このネガ型レジスト組成物によるネガプロファイルを有するパターンつきウエハーを用いて、実施例１と同様の方法で、このウエハー上にアモルファスシリコン膜の成膜を試みた。処理後のウエハーを観察すると、パターンのネガプロファイルのため、逆テーパー状になった側壁付近の陰になる部分でシリコン膜が成膜されておらず、実用に耐えなかった。
【００７１】
以上説明した通り、本発明によれば、簡易な方法で、表面マイクロマシニングの重要技術である犠牲層エッチングに適した樹脂構造体を基板上に形成することができ、ＭＥＭＳ素子の製造工程等に好適に用いることができる。
【００７２】
なお、本発明は、上記実施例に限定されるものではない。上記実施例は例示であり、本発明の特許請求の範囲に記載された技術的思想と実質的に同一な構成を有し、同様な作用効果を奏するものは、いかなるものであっても本発明の技術的範囲に包含される。
【符号の説明】
【００７３】
１  基板
２  犠牲膜パターン
【図１】
0005630374.tif 000004